FR 3039534 A1 20170203 FR 1557344 A 20150730 1 La présente invention concerne la fabrication de produits de fibre de verre. Par « produit de fibre de verre » on comprend des fibres de verre en tant que tels ainsi que des produits les contenant. Il est connu de fabriquer des fibres de verre par un procédé comprenant le filage de filets de verre issus d'un four de fusion au moyen d'une filière, l'étirage des filets ainsi obtenus et la collection des filets de verre étirés ainsi obtenus. Distinction est faite entre : a) l'étirage mécanique au moyen d'un bobinoir ou organe d'enroulement analogue, b) l'étirage par frottement gazeux au moyen d'un ou plusieurs courants gazeux d'étirage, et c) l'étirage centrifuge au moyen d'une centrifuge. L'étirage centrifuge est en pratique industrielle généralement combiné avec un étirage par frottement gazeux. Selon un premier mode de réalisation de l'étirage par frottement gazeux, également appelé étirage à flamme, le filet de verre est refroidi et se solidifie, avec obtention d'une baguette de verre. La baguette de verre est introduite dans une flamme. L'extrémité de la baguette est ainsi fondue et ensuite étirée par les gaz de combustion de la flamme, de manière à former un ou des filaments de laine de verre. L'étirage à flamme permet de produire des fibres de verre de grande finesse mais présente l'inconvénient de consommer beaucoup d'énergie notamment à cause de la double fusion du verre. L'étirage à flamme est le plus souvent utilisé pour des produits à haute valeur ajoutée. Selon un deuxième procédé d'étirage par frottement gazeux, légèrement moins énergivore, également appelé étirage à gaz, le filet de verre fondu est directement, c'est-à-dire sans passer par une phase solidifiée, impacté par un ou 3039534 2 des courants ou jets de gaz d'étirage tel qu'un courant de vapeur ou de gaz de combustion. Suivant un procédé connu combinant l'étirage centrifuge et l'étirage par frottement gazeux, le filet de verre fondu est introduit dans une centrifugeuse et est 5 transformé par la force centrifuge en un grand nombre de filaments de verre fondu. Lesdits filaments sont ensuite étirés par un rideau cylindrique de gaz d'étirage qui entoure la centrifugeuse. Ce dernier procédé assure la plus grande partie de la production de fibres de verre pour l'isolation. Pour que l'étirage par frottement gazeux soit effectif, la viscosité du verre au 10 moment de l'étirage doit être suffisamment basse, ce qui nécessite à son tour que le gaz d'étirage soit très chaud et permet de porter et/ou de maintenir le verre à une température élevée correspondant à une viscosité basse. La présente invention a pour but de fournir un procédé de fabrication de produits de fibre de verre optimisé car moins énergivore. 15 La présente invention a plus particulièrement pour but de fournir un tel procédé optimisé de fabrication sans effet négatif sur la qualité des produits de fibres de verre. Suivant la présente invention, ceci est notamment réalisé par une meilleure intégration énergétique de la phase de production de verre fondu et la phase de 20 fibrage. La présente invention a également pour but de fournir une installation adaptée pour la mise en oeuvre d'un tel procédé optimisé. Dans le procédé de fabrication suivant l'invention, du verre fondu est transformé en produit de fibre de verre. Cette transformation comporte les étapes 25 suivantes : o filage du verre fondu en au moins un filet, o étirage du au moins un filet en un ou plusieurs filaments, et o collection du ou des filaments. La transformation de verre fondu en produit de fibre de verre comporte 30 optionnellement également au moins une des étapes suivantes : o ensimage du ou des filaments en amont de leur collection, 3039534 3 o séchage du ou des filaments, o encollage du ou des filaments et réticulation du ou des filaments encollés collectés, et o texturation du ou des filaments ou de fils les contenant. 5 L'ensimage de filaments est une pratique courante et souvent indispensable dans la fabrication de produits de fibre de verre comme notamment les fils de verre, les tissus de verre et les fibres de renforcement. En effet, l'ensimage lubrifie les filaments et les protège (notamment contre l'abrasion) pendant la filature (fabrication de fils à partir de fibres), pendant le 10 moulinage ou retordage, pendant la texturation, pendant le tricotage ou le tissage, etc. L'encollage et la réticulation des filaments encollés est une pratique courante dans la fabrication des produits d'isolation, et notamment d'isolation thermique ou acoustique, ainsi que dans la fabrication de produits de protection 15 contre l'incendie. L'encollage et la réticulation peuvent également intervenir dans la fabrication de tissus non-tissés de fibre de verre. Le séchage des filaments peut notamment être utile afin de fixer l'agent d'ensimage ou le liant d'encollage sur les filaments par évaporation ou volatilisation d'eau ou d'un autre solvant présent dans l'agent d'ensimage/le liant. 20 La texturation des filaments ou de fils les contenant est une pratique courante dans la fabrication de produits textiles de fibre de verre, comme notamment les tissus tricotés, tissés ou non-tissés de fibre de verre. La texturation permet d'augmenter le volume et parfois l'élasticité des filaments ou fils. Le verre fondu à être transformé en produit de fibre de verre est produit 25 dans un four de fusion chauffé par combustion d'un combustible avec un oxydant riche. Dans le présent contexte on comprend par « oxydant riche » un gaz ayant une teneur en oxygène de 80%vol à 100%vol. La combustion génère de la chaleur pour la fusion et des fumées. Les fumées générées sont évacuées du four de fusion à une température entre 1000°C et 1600°C. 30 La combustion avec un oxydant riche chauffe le four avec un rendement élevé. 3039534 4 Il est à noter que le chauffage du four par combustion d'un combustible avec un oxydant riche n'exclut pas que le four soit également chauffé par des moyens supplémentaires, tels que, par exemple, des électrodes. Suivant l'invention, une première optimisation énergétique du procédé de 5 fabrication est réalisée : o en ce qu'on chauffe de l'air par échange thermique avec des fumées évacuées dans un ensemble d'échange de chaleur avec obtention d'air chaud, o en ce qu'on préchauffe un réactif par échange thermique avec l'air chaud dans l'ensemble d'échange de chaleur avec obtention de réactif préchauffé 10 et d'air tempéré à une température entre 200°C et 500°C, et o en ce qu'on utilise le réactif préchauffé comme réactif de combustion dans le four. Le réactif est choisi parmi les oxydants riches et les combustibles gazeux. Suivant une forme de réalisation préférée, on préchauffe un oxydant riche avant 15 son utilisation dans le four. Il est également possible de préchauffer à la fois un oxydant riche et un combustible gazeux avant leur utilisation dans le four. Dans ce cas, le préchauffage des deux réactifs peut être réalisé en série ou en parallèle. Une seconde optimisation énergétique du procédé de fabrication est 20 réalisée en ce que de l'air tempéré issu de l'ensemble d'échange de chaleur est mis en oeuvre lors de la transformation du verre fondu en produit de fibre de verre, de manière à exploiter la chaleur résiduelle encore présente dans cet air tempéré. Cet air tempéré peut être mis en oeuvre dans un ou plusieurs étapes de la transformation du verre fondu. 25 Ainsi, suivant une forme de réalisation préférée de l'invention, de l'air tempéré peut être mis en oeuvre lors de l'étirage du filet. Dans ce cas, de l'air tempéré peut être utilisé pour la production d'un ou plusieurs courants gazeux d'étirage ou pour la production d'une ou plusieurs flammes d'étirage. Quand la transformation comporte une étape d'ensimage du ou des 30 filaments, l'air tempéré peut être mis en oeuvre lors cette étape de l'ensimage, par 3039534 5 exemple en utilisant de l'air tempéré comme agent de pulvérisation pour l'agent d'ensimage. Quand la transformation comporte une étape d'encollage du ou des filaments par pulvérisation, de l'air tempéré peut être utilisé comme agent de 5 pulvérisation pour un liant d'encollage. Quand la transformation comporte une étape de séchage du ou des filaments, de l'air tempéré peut être mis en oeuvre comme agent de séchage en contact avec du ou des filaments. Quand la transformation comporte une étape de texturation, de l'air tempéré 10 peut être utilisé comme courant de gaz de texturation, et plus particulièrement en tant que jet turbulent d'air de texturation. De l'air tempéré issu de l'ensemble d'échange de chaleur peut être utilisé dans une des étapes susmentionnées ou dans plusieurs desdites étapes. Suivant la présente invention, on réalise ainsi une synergie énergétique 15 entre, d'une part, la fusion et, d'autre part, la transformation du verre fondu en aval de la fusion et ceci en ce que de l'air tempéré issu de l'ensemble d'échange de chaleur est mis en oeuvre lors de la transformation du verre fondu en produit de fibre de verre. Dans le présent contexte, on comprend par « échange de chaleur » ou 20 « échange thermique », entre deux fluides de températures différentes, le transfert de chaleur ou d'énergie thermique de l'une des deux fluides (fluide le plus chaude) vers l'autre des deux fluides (fluide le moins chaud) à travers une ou des parois sans que les deux fluides entrent en contact direct ou se mélangent. Par « échangeur de chaleur » ou « échangeur » on comprend une 25 installation ou un dispositif dans lequel deux fluides de températures différentes circulent dans des enceintes ou circuits distincts sans contact direct ou mélange entre les deux fluides, installations ou dispositifs dans lequel ou lesquels de la chaleur est transmise du fluide le plus chaud au fluide le moins chaud à travers une ou des parois séparant les deux enceintes ou circuits. 30 Le terme « filament » se réfère à un filet étiré. 3039534 6 Afin d'améliorer l'homogénéité du filet de verre et ainsi l'homogénéité et la qualité du ou des filaments obtenus par étirage du filet, le verre fondu peut être affiné avant le filage. La fusion et l'affinage du verre peuvent alors avoir lieu dans une même chambre de fusion-affinage du four, la zone d'affinage étant alors située en aval de la zone de 5 fusion et en amont de la sortie de verre fondu dans le sens d'écoulement du verre. La fusion et l'affinage peuvent également avoir lieu dans des chambres séparées du four, la chambre d'affinage étant située en aval de la chambre de fusion. On considère alors que le four englobe ces deux chambres. Suivant une forme de réalisation, le verre fondu est extrudé immédiatement à la 10 sortie du four, par exemple à travers une filière située à la sortie de verre fondu du four. Suivant une forme de réalisation alternative, le verre fondu issu du four est transporté par une canalisation du four, c'est-à-dire d'une sortie de verre fondu du four, vers une filière pour le filage du verre fondu en filet(s). Dans le présent contexte, le terme « filière » se réfère à tout dispositif de filage 15 permettant de réaliser un ou plusieurs filets de verre fondu à partir d'un bain de verre fondu. La filière peut se présenter sous plusieurs formes de réalisation, telle qu'une plaque métallique percée. La filière peut elle-même être chauffée, par exemple de manière électrique, afin d'éviter que la ou les perforations d'extrusion/de filage soient partiellement ou totalement bouchées par du verre (partiellement) solidifié, voire cristallisé. 20 L'ensemble d'échange de chaleur comporte avantageusement un échangeur primaire et un échangeur secondaire. On chauffe alors de l'air par échange thermique avec des fumées évacuées du four de fusion dans l'échangeur primaire et on préchauffe le réactif dans l'échangeur secondaire par échange thermique avec l'air chaud issu de l'échangeur primaire. 25 Suivant une forme de réalisation du procédé, l'ensemble d'échange de chaleur comporte un échangeur primaire et un échangeur secondaire, de l'air étant chauffé par échange thermique avec des fumées évacuées du four dans l'échangeur primaire avec obtention de l'air chaud à une température entre 500°C et 800°C et le réactif de combustion est préchauffé dans l'échangeur secondaire par échange thermique avec de 30 l'air chaud issu de échangeur primaire. Comme indiqué ci-dessus, de l'air tempéré est avantageusement utilisé dans une étape d'étirage à frottement gazeux et plus particulièrement pour la production d'un ou plusieurs courants gazeux d'étirage. 3039534 7 Suivant une telle forme de réalisation, l'étirage est un étirage à flamme. Dans ce cas, on effectue avantageusement cet étirage à flamme au moyen d'une flamme d'étirage générée par combustion d'un combustible avec de l'air tempéré issu de l'ensemble d'échange de chaleur. 5 La chaleur résiduelle de l'air tempéré permet de réaliser une économie d'énergie significative dans ce procédé connu comme étant énergivore. Suivant une autre forme de réalisation, l'étirage est un étirage à gaz. Dans ce cas, on utilise avantageusement un jet de gaz d'étirage généré par combustion d'un combustible avec de l'air tempéré issu de l'ensemble d'échange de chaleur. 10 Dans ce cas également, il est possible de réaliser une économie d'énergie significative grâce à la chaleur résiduelle de l'air tempéré permet de réaliser une économie d'énergie significative. Comme décrit ci-dessus, l'étirage peut également être un étirage centrifuge suivi d'un étirage à gaz. Suivant une forme de réalisation préférée de l'invention, 15 l'étirage centrifuge est suivi d'un étirage à gaz au moyen d'un jet de gaz d'étirage généré par combustion d'un combustible avec de l'air tempéré issu de l'ensemble d'échange de chaleur. L'étirage du ou des filets a de préférence lieu à l'intérieur d'une hotte de manière à mieux maîtriser les conditions, et notamment la température, d'étirage, 20 ainsi que, en particulier quand le filet est étiré en plusieurs filaments, à éviter ou à limiter l'envol de filaments. Le ou les filaments peuvent également être ensimés et/ou encollés et/ou séchés à l'intérieur de cette hotte. Quand le ou les filaments sont collectés sur un convoyeur, celui-ci se trouve alors avantageusement en bas de la hotte. 25 Le procédé suivant l'invention est utile pour la production d'une grande gamme de produits de fibre de verre, et notamment pour la production de produits tels que les fibres ou fils de renforcement, les tissus de renforcement, les tissus textiles, les produits d'isolation thermique, les produits d'isolation acoustique, les produits de protection contre l'incendie. Quand le produit de fibre de verre est un 30 tissu, ce tissu peut être un tissu tricoté, un tissu tissé, ou un tissu non-tissé. 3039534 8 La présente invention concerne également une installation apte à être utilisé pour la mise en oeuvre du procédé de fabrication suivant l'invention. L'installation comprend un four de fusion de verre et une unité de transformation pour la transformation de verre fondu en un produit de fibre de 5 verre. Le four de l'installation est destiné à produire du verre fondu à partir de matières solides. Il comporte une sortie de verre fondu, une sortie de fumées et au moins un brûleur pour la combustion d'un combustible avec un oxydant riche, c'est-à-dire un oxydant ayant une teneur en oxygène de 80%vol à 100%vol 10 Le four comporte généralement plusieurs tels brûleurs. Comme déjà indiqué précédemment, le four peut également comporter d'autres dispositifs de chauffage en complément du au moins un brûleur susmentionné. L'unité de transformation de l'installation comporte un dispositif, appelé 15 filière, pour le filage de verre fondu issu du four de fusion en au moins un filet, la filière étant plus particulièrement fluidiquement reliée à la sortie de verre fondu du four. L'unité de transformation comporte également un dispositif d'étirage pour l'étirage d'au moins un filet issu de la filière en un ou plusieurs filaments, ainsi 20 qu'un collecteur pour la collection du ou des filaments issus du dispositif d'étirage. L'unité de transformation comporte optionnellement aussi un ou plusieurs des dispositifs suivants : o un ensimeur pour l'ensimage du ou des filaments en amont du collecteur, 25 o un encolleur pour l'encollage du ou des filaments avec un liant et une chambre de réticulation pour la réticulation du ou des filaments encollés, la chambre de réticulation étant située en aval du collecteur et étant souvent appelé étuve de réticulation, o un sécheur pour le séchage du ou des filaments, en particulier du ou 30 des filaments ensimés ou encollés, et 3039534 9 o une enceinte de texturation du ou des filaments ou de fils les contenant. Le dispositif d'étirage de l'installation est avantageusement adapté pour la mise en oeuvre d'un quelconque des procédés d'étirage mentionné ci-dessus. 5 Ainsi, le dispositif d'étirage peut comporter : - un ou plusieurs dispositifs d'étirage mécanique, telle que des bobinoirs ou appareils analogues, ou - un ou plusieurs brûleurs pour l'étirage à flamme, ou - un ou plusieurs générateurs de courants de gaz pour l'étirage à gaz, 10 sachant que lesdits générateurs de courants de gaz peuvent être des brûleurs générant des courants de gaz de combustion utilisés en tant que courants de gaz d'étirage. Le dispositif d'étirage peut également comporter une combinaison d'une centrifuge pour l'étirage centrifuge avec un ou plusieurs générateurs de courants 15 de gaz pour l'étirage à gaz des filets issus de la centrifuge, lesdits générateurs pouvant, comme indiqué ci-dessus, être des brûleurs. Quand le dispositif d'étirage produit un ou plusieurs filaments continus, le collecteur peut être un bobinoir ou autre dispositif pour l'enroulement du ou des filaments. Il est ainsi possible d'utiliser un bobinoir à la fois en tant que dispositif 20 d'étirage mécanique et collecteur. Le collecteur peut également être un convoyeur sur lequel le ou les filaments sont collectés. Un tel convoyeur est particulièrement indiqué quand le ou les filets sont étirés en un grand nombre de filaments et en particulier en un grand nombre de filaments de faible longueur, tels que mis en oeuvre pour la fabrication 25 de produits d'isolation thermique et/ou d'isolation acoustique et/ou de protection contre l'incendie. L'installation suivant l'invention est conçue de manière à permettre une efficacité énergétique élevée du four de fusion ainsi qu'une synergie énergétique entre le four de fusion et l'unité de transformation située en aval du four. 3039534 10 A cette fin, l'installation comporte un ensemble d'échange de chaleur pour le chauffage d'air par échange thermique avec des fumées évacuées du four de fusion et pour le préchauffage d'un réactif de combustion par échange thermique avec l'air chaud ainsi obtenu. 5 On obtient ainsi du réactif de combustion préchauffé et de l'air tempéré. L'ensemble d'échange de chaleur est fluidiquement relié à une source d'air, à la sortie de fumées du four et à une source de réactif de combustion, cette dernière source étant une source d'oxydant riche ou une source de combustible gazeux. L'ensemble d'échange de chaleur présente une sortie d'air tempéré et une 10 sortie de réactif préchauffé. La sortie de réactif de combustion préchauffé de l'ensemble d'échange de chaleur est fluidiquement reliée à un ou plusieurs brûleurs du four de fusion afin de permettre l'utilisation du réactif préchauffé comme réactif de combustion dans le four de fusion. 15 Suivant l'invention, la sortie d'air tempéré de l'ensemble d'échange de chaleur est fluidiquement reliée à au moins un des dispositifs suivants : - le dispositif d'étirage : pour la réalisation d'une flamme d'étirage ou d'un courant gazeux d'étirage au moyen d'air tempéré issu de l'ensemble d'échange de chaleur ; 20 - l'ensimeur, si présent : pour l'utilisation d'air tempéré issu de l'ensemble d'échange de chaleur comme agent de pulvérisation pour un agent d'ensimage ; - l'encolleur, si présent : pour l'utilisation d'air tempéré issu de l'ensemble d'échange de chaleur comme agent de pulvérisation du liant ; 25 - le sécheur, si présent : pour l'utilisation d'air tempéré issu de l'ensemble d'échange de chaleur comme agent de séchage en contact avec le ou les filaments ; - l'enceinte de texturisation, si présente : pour l'utilisation d'air tempéré issu de l'ensemble d'échange de chaleur comme courant de gaz de texturation, et 30 plus particulièrement en tant que jet turbulent d'air de texturation. 3039534 11 Dans le présent contexte, deux éléments sont « fluidiquement reliés » quand ils sont connectés par un conduit ou une canalisation de manière à permettre l'écoulement d'un fluide d'un des deux éléments vers l'autre des deux éléments à travers ce conduit ou cette canalisation. 5 La source d'air peut, par exemple, être une soufflante d'air. L'ensemble d'échange thermique permet de préférence au moins le préchauffage d'un oxydant riche, voire le préchauffage d'un oxydant riche et d'un combustible gazeux. La source d'oxydant riche peut, par exemple, être une unité de séparation 10 des gaz de l'air ou un pipeline ou réservoir d'un oxydant riche liquéfié. L'ensemble d'échange de chaleur comporte de manière utile un premier échangeur de chaleur dit « échangeur primaire » ou « échangeur de chaleur primaire » pour l'échange thermique entre les fumées évacuées du four et l'air à chauffer, ainsi qu'un deuxième échangeur de chaleur dit « échangeur de chaleur 15 secondaire » ou « échangeur secondaire » pour l'échange thermique entre l'air chaud issu de l'échangeur primaire et le réactif à préchauffer. Dans ce cas, l'échangeur primaire est fluidiquement relié à la source d'air et à la sortie de fumées du four. L'échangeur secondaire est fluidiquement relié à la source de réactif à préchauffer. L'échangeur secondaire présente également la 20 sortie de réactif de combustion préchauffé et la sortie d'air tempéré. Suivant une forme de réalisation permettant le préchauffage d'un oxydant riche et d'un combustible gazeux, l'ensemble d'échange de chaleur comporte un premier et un deuxième échangeur secondaire, le premier échangeur secondaire étant fluidiquement relié à une source d'oxydant riche et le deuxième échangeur 25 secondaire étant fluidiquement relié à une source d'un combustible gazeux. Ces deux échangeurs secondaires peuvent être disposés en série ou en parallèle par rapport à l'écoulement de l'air chaud issu de l'échangeur primaire. Le four peut être un four de fusion/affinage tel que décrit ci-dessus. La filière peut être située à la sortie de verre fondu du four de fusion. 30 L'installation peut également comporter une canalisation pour le transport de verre fondu de cette sortie de verre fondu vers la filière. 3039534 12 Suivant une forme de réalisation préférée de l'installation suivant l'invention, le dispositif d'étirage comporte un brûleur d'étirage pour la réalisation d'une flamme d'étirage ou pour la réalisation d'un courant gazeux d'étirage par la combustion d'un combustible avec de l'air tempéré issu de l'ensemble d'échange 5 de chaleur, ledit brûleur d'étirage étant alors fluidiquement relié avec la sortie d'air tempéré de l'ensemble d'échange de chaleur. Suivant une forme de réalisation particulièrement préférée, le dispositif d'étirage comporte une centrifuge pour l'étirage centrifuge du ou des filets, ainsi qu'un brûleur d'étirage pour l'étirage à gaz des filaments issus de la centrifuge. 10 Dans ce cas, le brûleur d'étirage est avantageusement annulaire, apte à générer un courant gazeux d'étirage autour de la centrifuge et fluidiquement relié à la sortie d'air tempéré de l'ensemble d'échange de chaleur pour la fourniture d'air tempéré comme comburant au brûleur d'étirage. L'installation suivant l'invention comporte de manière utile une hotte 15 entourant le dispositif d'étirage. Cette hotte peut également entourer un ou plusieurs des dispositifs suivants : l'ensimeur, l'encolleur et le sécheur. Quand l'installation est destinée à produire un grand nombre de filaments courts, la hotte permet d'éviter ou de limiter l'envol de filaments pendant le fonctionnement de l'installation. La hotte permet aussi, plus généralement, de mieux contrôler les 20 conditions d'étirage, voire de séchage, d'ensimage et/ou d'encollage. Quand l'installation est destinée à produire un grand nombre de filaments courts, le collecteur est de préférence situé en dessous ou en bas de la hotte. L'installation suivant l'invention peut être une installation pour la production de fibres ou fils de renforcement, de tissus, tricotés, tissés ou non-tissés, textiles 25 ou de renforcement, ou encore de produits d'isolation acoustique et/ou d'isolation thermique et/ou de protection contre l'incendie La figure 1 est une représentation schématique d'un procédé et d'une installation pour la fabrication d'une nappe d'isolation thermique/d'isolation acoustique et/ou de protection contre l'incendie. 30 L'installation illustrée dans la figure 1 comporte un four de fusion de verre 10 chauffé par un nombre de brûleurs 12 (un seul brûleur est montré dans la figure). 3039534 13 A cette fin, de l'oxydant riche 28a, typiquement un gaz contenant entre 80%vol et 100%vol d'oxygène, et un combustible gazeux 29a, tel que le gaz naturel, sont fournis auxdits brûleurs 12. Les fumées ou gaz de combustion générés par la combustion du 5 combustible 29a avec l'oxydant riche 28a sont évacués du four de fusion 10 et introduits dans un échangeur primaire 20 afin de chauffer de l'air comprimé ou non 24 fourni par le compresseur ou un ventilateur 23. En aval de l'échangeur primaire 20, les fumées sont évacuées à travers la cheminée 11, typiquement après avoir subies un traitement d'élimination de 10 polluants et des poussières. L'air chaud 25 issu de l'échangeur primaire 20 est introduit dans un premier échangeur secondaire 21 pour le préchauffage de l'oxydant riche 28a et ensuite, sous forme d'air partiellement tempéré 26 dans un deuxième échangeur secondaire 22 pour le préchauffage du combustible gazeux 29a. 15 L'oxydant riche préchauffé 28b issu du premier échangeur secondaire 21 et le combustible gazeux préchauffé 29b issu du deuxième échangeur secondaire 22 sont fournis aux brûleurs 12 comme réactifs de combustion. Ceci permet une première économie d'énergie très importante dans le procédé de fabrication suivant l'invention. 20 Le verre fondu issu du four de fusion 10 est introduit sous forme de filet de verre fondu dans une centrifugeuse 34 et les filaments issus de la centrifugeuse 34 sont étirés au moyen d'un courant annulaire de gaz d'étirage généré par le brûleur d'étirage en forme de couronne 31. Les filaments issus de cet ensemble d'étirage sont encollés par les 25 pulvérisateurs 32 de liant 35 et ensuite séchés par des jets d'agent gazeux de séchage 36 injectés par les sécheurs 33. Les étapes d'étirage, d'encollage et de séchage sont effectuées dans un environnement contrôlé à l'intérieur d'une hotte 30. Les filaments encollés séchés sont collectés sous forme d'une nappe 44 de 30 filaments par un convoyeur 42 en bas de la hotte 30. 3039534 14 Le convoyeur 42 amène la nappe 44 vers une étuve de réticulation 40 dans laquelle les filaments encollés sont réticulés sous l'effet de chaleur et ainsi de lier les filaments entre eux. En aval de l'étuve 40, la nappe rigide, semi-rigide ou souple est mise en 5 forme et emballée. Suivant l'invention, la chaleur résiduelle présente dans l'air tempéré 27 issu des échangeurs secondaires 21, 22 est exploitée afin d'améliorer l'efficacité énergétique du procédé de transformation en aval du four de fusion 10. Ainsi, une partie de l'air tempéré 27 est introduite comme comburant dans le 10 brûleur d'étirage 31 afin de générer le courant de gaz d'étirage de manière plus efficace. Une autre partie de l'air tempéré 27 est utilisée comme gaz de séchage 36 par les sécheurs 33, la chaleur résiduelle de l'air tempéré 27 permettant d'accélérer le séchage des filaments. 15 Dans la forme de réalisation illustrée, une dernière partie de l'air tempéré 27 est introduite dans l'étuve de réticulation et aspirée à travers la nappe 44 à l'intérieur de l'étuve afin de promouvoir la réticulation des filaments dans la nappe 44. Les avantages de la présente invention sont illustrés dans l'exemple ci- 20 après. Le four de fusion produit 100 tpd de fibre d'isolation à partir de 5 MW de puissance thermique. Un appoint en énergie électrique de l'ordre 1 à 5 MWe peut être nécessaire selon les conditions de production. Les fumées de combustion sortent à 1350°C et peuvent être refroidis par dilution avec de l'air ambiante pour 25 atteindre une température de 1200°C à l'entrée du récupérateur. Les 500 Nm3/h de gaz naturel (95% Méthane, 2% Butane, 2% Propane et 1% 002) sont préchauffés à 450°C. Les 1000 Nm3/h d'oxygène sont préchauffés à 550°C. Pour préchauffer ces gaz, près de 4000 Nm3/h sont nécessaires. Chauffés à 650°C dans l'échangeur primaire, l'air est refroidi à 400°C à la sortie de 30 l'échangeur secondaire. 3039534 15 Cet air tempéré, qui a une valeur énergétique 530 kW, est ensuite acheminé dans une conduite de préférence en acier Inoxydable : - d'une part vers le générateur de gaz chauds d'étirage entourant les centrifugeuses d'étirage 5 - d'autre part vers la batterie de pistolets de gaz de séchage. Grâce à cet air chaud, la quantité de combustible consommée lors de l'étirage est réduite de manière significative (10%). REVENDICATIONS1. Procédé de fabrication d'un produit de fibre de verre dans lequel du verre fondu est transformé en produit de fibre de verre par : o filage du verre fondu en au moins un filet, o étirage du au moins un filet en un ou plusieurs filaments, o collection du ou des filaments, et o optionnellement une ou plusieurs des étapes suivantes : - ensimage du ou des filaments en amont de leur collection, - séchage du ou des filaments, - encollage du ou des filaments avant ou après leur collection suivi d'une réticulation du ou des filaments collectés encollés, et - texturation du ou des filaments ou de fils les contenant procédé dans lequel le verre fondu est produit dans un four de fusion chauffé par combustion d'un combustible avec un oxydant riche ayant une teneur en oxygène de 80%vol à 100%vol, avec génération de chaleur et des fumées, lesdites fumées générées étant évacuées du four de fusion à une température entre 1000°C et 1600°C , le procédé étant caractérisé en ce que : o on chauffe de l'air par échange thermique avec des fumées évacuées dans un ensemble d'échange de chaleur avec obtention d'air chaud, o on préchauffe un réactif choisi parmi les oxydants riches et les combustibles gazeux par échange thermique avec l'air chaud dans l'ensemble d'échange de chaleur avec obtention de réactif préchauffé et d'air tempéré à une température entre 200°C et 500°C, o on utilise le réactif préchauffé comme réactif de combustion dans le four, et 3039534 17 o de l'air tempéré issu de l'ensemble d'échange de chaleur est mis en oeuvre lors de la transformation du verre fondu en produit de fibre de verre dans au moins une des étapes suivantes : - lors de l'étirage du filet : pour la production d'un ou plusieurs courants 5 gazeux d'étirage, - lors de l'ensimage du ou des filaments : comme agent de pulvérisation d'un agent d'ensimage, - lors de l'encollage du ou des filaments : comme agent de pulvérisation d'un liant d'encollage, 10 ^ lors du séchage du ou des filaments : comme agent de séchage, et - lors de la texturation des filaments ou de fils les contenant : comme courant de gaz de texturation 2. Procédé suivant la revendication 1, dans lequel l'ensemble d'échange 15 de chaleur comporte un échangeur primaire et un échangeur secondaire, de l'air étant chauffé par échange thermique avec des fumées évacuées du four dans l'échangeur primaire avec obtention de l'air chaud à une température entre 500°C et 800°C et le réactif de combustion est préchauffé dans l'échangeur secondaire par échange thermique avec de l'air chaud issu de échangeur primaire. 20 3. Procédé suivant la revendication 1 ou 2, dans lequel l'air tempéré issu de l'ensemble d'échange de chaleur est utilisé pour la production d'un ou plusieurs courants gazeux d'étirage. 25 4. Procédé suivant la revendication 3, dans lequel l'étirage est un étirage à flamme au moyen d'une flamme d'étirage générée par combustion d'un combustible avec de l'air tempéré issu de l'ensemble d'échange de chaleur. 5. Procédé suivant la revendication 3, dans lequel l'étirage est un par étirage à gaz au moyen d'un jet de gaz d'étirage généré par combustion d'un combustible avec de l'air tempéré issu de l'ensemble d'échange de chaleur. 3039534 18 6. Procédé suivant la revendication 5 dans lequel l'étirage est un étirage centrifuge suivi d'un étirage à gaz au moyen d'un jet de gaz d'étirage généré par combustion d'un combustible avec de l'air tempéré issu de l'ensemble d'échange de chaleur. 5 7. Procédé suivant l'une quelconque des revendications précédentes, dans lequel le produit de fibre de verre est choisi parmi les fibres ou fils de renforcement, les tissus textiles ou de renforcement, les produits d'isolation acoustique, les produits d'isolation thermique et les produits de protection contre 10 l'incendie. 8. Installation comprenant un four de fusion de verre et une unité de transformation pour la transformation de verre fondu en un produit de fibre de verre : 15 o le four de fusion comportant une sortie de verre fondu, une sortie de fumées et au moins un brûleur pour la combustion d'un combustible avec un oxydant riche ayant une teneur en oxygène de 80%vol à 100%vol ; o l'unité de transformation comportant : - une filière pour le filage de verre fondu issu du four de fusion en au 20 moins un filet, ladite filière étant fluidiquement reliée à la sortie de verre fondu du four ; - un dispositif d'étirage pour l'étirage d'au moins un filet issu de la filière en un ou plusieurs filaments ; - un collecteur pour la collection du ou des filaments issus du dispositif 25 d'étirage ; - optionnellement un ou plusieurs des dispositifs suivants : - un ensimeur pour l'ensimage du ou des filaments en amont du collecteur, - un sécheur pour le séchage du ou des filaments en amont du 30 collecteur, 3039534 19 - un encolleur pour l'encollage du ou des filaments avec un liant et une chambre de réticulation pour la réticulation du ou des filaments collectés encollés ; et - une enceinte de texturation pour la texturation du ou des filaments ou 5 de fils le contenant ; l'installation étant caractérisée en ce que : o elle comporte un ensemble d'échange de chaleur pour le chauffage d'air par échange thermique avec des fumées évacuées du four et pour le préchauffage d'un réactif de combustion par échange thermique avec l'air chaud 10 avec obtention de réactif de combustion préchauffé et d'air tempéré, l'ensemble d'échange de chaleur étant fluidiquement relié à une source d'air, à la sortie de fumées du four et à une source d'un réactif de combustion choisi entre de l'oxydant riche et du combustible gazeux , - l'ensemble d'échange de chaleur présentant une sortie de réactif de 15 combustion préchauffé fluidiquement reliée au brûleur du four de fusion ainsi qu'une sortie d'air tempéré fluidiquement reliée à au moins un des dispositifs suivants : - le dispositif d'étirage : pour la réalisation d'une flamme d'étirage ou d'un courant gazeux d'étirage au moyen d'air tempéré issu de l'ensemble 20 d'échange de chaleur ; - l'ensimeur, si présent : pour l'utilisation d'air tempéré issu de l'ensemble d'échange de chaleur comme agent de pulvérisation pour un agent d'ensimage ; - le sécheur, si présent : pour l'utilisation d'air tempéré issu de 25 l'ensemble d'échange de chaleur comme agent de séchage en contact avec le ou les filaments ; - l'encolleur, si présent : pour l'utilisation d'air tempéré issu de l'ensemble d'échange de chaleur comme agent de pulvérisation du liant ; - l'enceinte de texturation, si présente, pour l'utilisation d'air tempéré 30 issu de l'ensemble d'échange de chaleur comme courant de gaz de texturisation. 3039534 20 - l'enceinte de texturation, si présente : pour générer un courant de gaz de texturation au moyen d'air tempéré issu de l'ensemble d'échange de chaleur. 9. Installation suivant la revendication 8, dans laquelle l'ensemble 5 d'échange de chaleur comporte un échangeur primaire pour l'échange thermique entre les fumées évacuées du four et l'air et un échangeur secondaire pour l'échange thermique entre l'air chauffé issu de l'échangeur primaire et le réactif de combustion 10 10. Installation suivant la revendication 8 ou 9, dans laquelle la sortie d'air tempéré est fluidiquement relié au dispositif d'étirage pour la réalisation d'une flamme d'étirage ou d'un courant gazeux d'étirage. 11. Installation suivant la revendication 10, dans laquelle le dispositif 15 d'étirage comporte un brûleur d'étirage fluidiquement relié avec la sortie d'air tempéré pour la réalisation d'une flamme d'étirage ou d'un courant gazeux d'étirage par combustion d'un combustible avec de l'air tempéré issu de l'échangeur secondaire. 20 12. Installation suivant la revendication 11, dans le dispositif d'étirage comporte également une centrifugeuse, le brûleur d'étirage étant annulaire et apte à générer un courant gazeux d'étirage autour de la centrifuge. 13. Installation suivant l'une quelconque des revendications 8 à 12 25 comportant une hotte entourant le dispositif d'étirage, ladite hotte entourant optionnellement également un ou plusieurs des dispositifs suivants : l'ensimeur, le sécheur et l'encolleur.